(57)【要約】  冷間加工板材１１の長手方向（圧延方向）をＬ、幅方向をＷとする。この場合、陥入爪矯正具素材１３の地取り方向は、本体部素材１３ａ（矯正具本体３に対応）の長手方向が、幅方向Ｗと略一致し、爪保持部素材１３ｂ（爪保持部５に対応）の形成方向が冷間加工板材の加工方向と略一致する方向とする。すなわち、陥入爪矯正具１の矯正具本体３の長手方向が冷間加工板材１１の加工方向に対して略垂直（Ｗ方向）であり、爪保持部５の形成方向が冷間加工板材１１の加工方向と略一致（Ｌ方向）するように、冷間加工板材１１から陥入爪矯正具素材１３が一体で切り出されて加工される。
2011129435.tif 000002
【特許請求の範囲】
【請求項１】
陥入爪を矯正するための超弾性合金製の陥入爪矯正具であって、
板状の矯正具本体部と、
前記矯正具本体部の側部に形成される複数の爪保持部と、
を具備するＣｕ−Ａｌ−Ｍｎ系超弾性合金の冷間加工板材を形状記憶熱処理した材料からなり、前記陥入爪矯正具は、前記矯正具本体部の長手方向が前記冷間加工板材の加工方向に対して略垂直であり、前記爪保持部の形成方向が前記冷間加工板材の加工方向と略一致するように折込まれて形成されたもので、前記矯正具本体部の長手方向が矯正対象の陥入爪の幅方向に配置された状態で、前記爪保持部により陥入爪の先端を保持可能であることを特徴とする陥入爪矯正具。
【請求項２】
請求項１に記載の陥入爪矯正具であって、耐久性に優れ、かつ矯正力を向上させることが可能であることを特徴とする陥入爪矯正具。
【請求項３】
陥入爪矯正具の素材であるＣｕ−Ａｌ−Ｍｎ系超弾性合金が、Ａｌ：３〜１０ｗｔ％、Ｍｎ：５〜２０ｗｔ％、残部Ｃｕと不可避的不純物を含む合金であることを特徴とする請求項１又は請求項２に記載の陥入爪矯正具。
【請求項４】
陥入爪矯正具の素材であるＣｕ−Ａｌ−Ｍｎ系超弾性合金が、Ａｌ：３〜１０ｗｔ％、Ｍｎ：５〜２０ｗｔ％、さらにＮｉ、Ｃｏ、Ｆｅ、Ｔｉ、Ｖ、Ｃｒ、Ｓｉ、Ｎｂ、Ｍｏ、Ｗ、Ｓｎ、Ｓｂ、Ｍｇ、Ｐ、Ｂｅ、Ｚｒ、Ｚｎ、Ｂ、Ｃ、Ａｇ、ミッシュメタルの一種以上を０．００１〜１０ｗｔ％含み、残部Ｃｕと不可避的不純物からなる合金であることを特徴とする請求項１又は請求項２に記載の陥入爪矯正具。
【請求項５】
前記爪保持部は、前記矯正具本体部の長手方向に対して略垂直に形成された舌状片が、先端部近傍の第１折り込み部で折り込まれ、さらに、前記矯正具本体部との境界部近傍の第２折り込み部で折り込まれて形成され、
前記第２の折り込み部では、前記舌状片の形成方向に対して１８０°以上の角度で折り込まれ、
前記第１の折り込み部では、前記第１の折り込み部と前記第２の折り込み部との間の前記爪保持部に対して１８０°を超える角度で折り込まれることを特徴とする請求項１記載の陥入爪矯正具。
【請求項６】
前記矯正具本体部は、前記爪保持部の形成方向に対して略垂直な方向であって、前記矯正具本体部の面方向に湾曲していることを特徴とする請求項１に記載の陥入爪矯正具。
【請求項７】
前記陥入爪矯正具が耐食性向上のための表面処理を行ったものであることを特徴とする請求項１に記載の陥入爪矯正具。
【請求項８】
板状の矯正具本体部と、前記矯正具本体部の側部に形成される複数の爪保持部とを具備する陥入爪を矯正するための超弾性合金製の陥入爪矯正具の製造方法であって、
Ｃｕ−Ａｌ−Ｍｎ系超弾性合金の素材である熱間圧延材を、焼鈍と冷間圧延を、焼鈍温度４００から７００℃、冷間圧延率６０％以下の圧延率でこの順に繰り返して行うことにより、冷間加工板材を形成し、
前記矯正具本体部の長手方向が前記冷間加工板材の加工方向に対して略垂直であり、前記矯正具本体部の長手方向に対して略垂直な舌状片の形成方向が前記冷間加工板材の加工方向と略一致するように陥入爪矯正具素材を一体で切り出し、
前記舌状片を、先端部近傍の第１折り込み部で、前記舌状片の形成方向に対して１８０°を超える角度で折り込み、さらに、前記矯正具本体部との境界部近傍の第２折り込み部で、前記第１の折り込み部と前記第２の折り込み部との間の前記舌状片に対して１８０°以上の角度で折り込むことで、前記爪保持部を形成し、この状態で８００〜９５０℃で１〜６０分の形状記憶熱処理と時効温度１００〜２００℃で１０〜６０分の時効処理を施すことを特徴とする陥入爪矯正具の製造方法。
【請求項９】
板状の矯正具本体部と、前記矯正具本体部の側部に形成される複数の爪保持部とを具備する陥入爪を矯正するための超弾性合金製の陥入爪矯正具の耐久性向上方法であって、
Ｃｕ−Ａｌ−Ｍｎ系超弾性合金の素材である熱間圧延材を、焼鈍と冷間圧延を、焼鈍温度４００から７００℃、冷間圧延率６０％以下の圧延率でこの順に繰り返して行うことにより、冷間加工板材を形成し、
前記矯正具本体部の長手方向が前記冷間加工板材の加工方向に対して略垂直であり、前記矯正具本体部の長手方向に対して略垂直な舌状片の形成方向が前記冷間加工板材の加工方向と略一致するように陥入爪矯正具素材を一体で切り出し、
前記舌状片を、先端部近傍の第１折り込み部で、前記舌状片の形成方向に対して１８０°を超える角度で折り込み、さらに、前記矯正具本体部との境界部近傍の第２折り込み部で、前記第１の折り込み部と前記第２の折り込み部との間の前記舌状片に対して１８０°以上の角度で折り込むことで、前記爪保持部を形成し、この状態で８００〜９５０℃で１〜６０分の形状記憶熱処理と時効温度１００〜２００℃で１０〜６０分の時効処理を施すことを特徴とする陥入爪矯正具の耐久性と矯正力の向上方法。
【発明の詳細な説明】
【技術分野】
【０００１】
本発明は、人体の指の爪に装着し、爪の側部に陥入部が生じた陥入爪を矯正するための、耐久性に優れる陥入爪矯正具等に関するものである。
【背景技術】
【０００２】
例えば足の指の爪が巻いてしまう症状である巻き爪、足の指の爪の側部が、爪側部の皮膚に巻きこむようにして陥入する症状である陥入爪（以下、これら症状をまとめて陥入爪という）が発生する場合がある。陥入爪は、爪が湾曲することで、爪の側部が皮膚に食い込み、爪が組織に陥入するものである。【０００３】
陥入爪に対しては、例えば、線状の超弾性合金の矯正作用体が複数取り付けられた支持体を、陥入爪の表面に張り付け、矯正作用体の復元力で陥入爪の湾曲を平常状態に矯正する陥入爪矯正具がある（特許文献１）。【０００４】
また、冷間加工材の加工方向を長手方向として切り出した短冊状の弾性金属片を素材として、金属片の長手方向である加工方向を爪幅方向として、爪先側端部に爪先と噛み合う複数のカギツメが設けられた変形爪矯正具がある（特許文献２）。
【先行技術文献】
【特許文献】
【０００５】
【特許文献１】特開平９−２５３１１１号公報
【特許文献２】特開２００７−２４４８５２号公報
【発明の概要】
【発明が解決しようとする課題】
【０００６】
しかし、特許文献１のような陥入爪矯正具では、複数の線状の矯正作用体を並列して形成するため、製造工程が複雑であり、また、各矯正作用体間に隙間が生じるため、矯正力が分散するという問題がある。また、矯正作用体同士を密着して形成すれば、多量の矯正作用体を用いる必要があるため、コスト増となる。さらに、陥入爪に装着する際に各矯正作用体を布テープで貼着する必要があることから、ワンタッチで装着できない。【０００７】
これに対し、特許文献２の変形爪矯正具では、板状の弾性金属片を用いるため、強制力が分散することがなく、また、複数の部材を用いる必要もなく、ワンタッチで装着できることから、特許文献１のような問題は生じない。【０００８】
ところで、前述した陥入爪矯正具等は、陥入爪に装着された状態で、使用者が日常生活を送るものである。すなわち、矯正具を装着した状態で、靴下などを履き、日常生活のために歩行を行うものである。したがって、矯正具には、例えば歩行時における指の動き等に伴う変形応力が付与される。また、矯正具は、陥入爪の矯正が完了するまで装着を継続するものであるため、数週間から数カ月にわたって連続して使用される。その使用期間は、装着する人の陥入爪の程度により異なるので、長時間の使用に耐える耐久性を有する必要がある。さらに矯正が進んでも、ほぼ一定の矯正力を作用させるか、或いは矯正が進むに連れてわずかに矯正力を低下させるに留まる。すなわち、陥入爪矯正具は、長期にわたって繰り返しの変形応力が負荷される環境下で用いられる。【０００９】
例えば、特許文献２の変形爪矯正具を足の指に装着して歩行した場合には、爪との装着部であるカギツメ部に応力が集中して最も大きな変形応力が付与される。したがって、このように繰り返し応力が付与されても、爪保持が破断せずに、変形爪矯正具が確実に爪を保持することが望まれる。しかしながら、歩行に伴うこのような繰り返しの応力に対する耐久性については、これまで注目されてこなかった。そのため、装着部の耐久性向上を目的に開発された材料は存在しない。【００１０】
本発明は、上述のような繰り返しの変形応力が付与される環境下での使用を考慮し、特に装着部（爪保持部）の耐久性に優れる陥入爪矯正具等を提供することを目的とする。さらには、陥入爪装着具の耐久性だけでなく、矯正具の矯正力の向上を達成することをも可能とすることも目標とする。
【課題を解決するための手段】
【００１１】
前述した目的を達するために第１の発明は、陥入爪を矯正するための超弾性合金製の陥入爪矯正具であって、板状の矯正具本体部と、前記矯正具本体部の側部に形成される複数の爪保持部と、を具備するＣｕ−Ａｌ−Ｍｎ系超弾性合金の冷間加工板材を形状記憶熱処理した材料からなり、前記陥入爪矯正具は、前記矯正具本体部の長手方向が前記冷間加工板材の加工方向に対して略垂直であり、前記爪保持部の形成方向が前記冷間加工板材の加工方向と略一致するように折込まれて形成されたもので、前記矯正具本体部の長手方向が矯正対象の陥入爪の幅方向に配置された状態で、前記爪保持部により陥入爪の先端を保持可能であることを特徴とする陥入爪矯正具である。ここで、形状記憶熱処理（記憶熱処理）とは、対象となる超弾性合金に、形状記憶特性又は超弾性特性を付与するための熱処理を言うが、本発明においては超弾性特性を付与する熱処理を言う。
本願の発明は、耐久性に優れ、かつ矯正力を向上させることが可能であることを特徴とするものである。
また、陥入爪用矯正具の素材であるＣｕ−Ａｌ−Ｍｎ系超弾性合金が、Ａｌ：３〜１０ｗｔ％、Ｍｎ：５〜２０ｗｔ％、残部Ｃｕと不可避的不純物を含む合金であってもよく、陥入爪用矯正具の素材であるＣｕ−Ａｌ−Ｍｎ系超弾性合金が、Ａｌ：３〜１０ｗｔ％、Ｍｎ：５〜２０ｗｔ％、さらにＮｉ、Ｃｏ、Ｆｅ、Ｔｉ、Ｖ、Ｃｒ、Ｓｉ、Ｎｂ、Ｍｏ、Ｗ、Ｓｎ、Ｓｂ、Ｍｇ、Ｐ、Ｂｅ、Ｚｒ、Ｚｎ、Ｂ、Ｃ、Ａｇ、ミッシュメタルの一種以上を０．００１〜１０ｗｔ％含み、残部Ｃｕと不可避的不純物からなる合金であってもよい。このように規定した合金組成の材料を用いれば、確実に耐久性の高い陥入爪矯正具を得ることができる。【００１２】
前記爪保持部は、前記矯正具本体部の長手方向に対して略垂直に形成された舌状片が、先端部近傍の第１折り込み部で折り込まれ、さらに、前記矯正具本体部との境界部近傍の第２折り込み部で折り込まれて形成され、前記第２の折り込み部は、前記舌状片の形成方向に対して１８０°以上の角度で折り込まれ、前記第１の折り込み部では、前記第１の折り込み部と前記第２の折り込み部との間の前記爪保持部に対して１８０°を超える角度で折り込まれることが望ましい。【００１３】
前記矯正具本体部は、前記爪保持部の形成方向に対して略垂直な方向であって、前記矯正具本体部が陥入爪の湾曲方向の面方向に湾曲していてもよい。また、前記陥入爪矯正具が耐食性向上のための表面処理を行ってもよい。
第１の発明によれば、陥入爪に装着された状態で長時間使用しても、爪に対する装着性が維持され、耐久性に優れた陥入爪矯正具を得ることができる。耐応力腐食割れ性に関しても問題の無いものが得られる。また、陥入爪の程度がひどい場合には、前記陥入爪矯正具の本体部が陥入爪の湾曲方向の面方向に湾曲させることで、陥入爪矯正具を装着しやすくなり、使用しやすい。さらに、前記陥入爪矯正具を、耐食性向上のための表面処理を行うことにより、陥入爪矯正具の耐食性を向上させることができる。【００１４】
また、爪保持部の第２の折り込み部での折り込み角度を１８０°以上にすることで、爪に対してより大きな保持力を得ることができる。また、爪保持部の保持力を高めることで、爪保持部に付与される応力も大きくなるが、さらに高い耐久性のため、繰り返し荷重に伴う保持力の劣化の心配がない。すなわち、実際の使用状態における長時間の耐久性を具備した陥入爪矯正具を得ることができる。【００１５】
第２の発明は、板状の矯正具本体部と、前記矯正具本体部の側部に形成される複数の爪保持部とを具備する陥入爪を矯正するための超弾性合金製の陥入爪矯正具の製造方法であって、Ｃｕ−Ａｌ−Ｍｎ系超弾性合金の素材である冷間加工板材を冷間圧延によって形成し、前記矯正具本体部の長手方向が前記冷間加工板材の加工方向に対して略垂直であり、前記矯正具本体部の長手方向に対して略垂直な舌状片の形成方向が前記冷間加工板材の加工方向と略一致するように陥入爪矯正具素材を一体で切り出し、前記舌状片を、先端部近傍の第１折り込み部で、前記舌状片の形成方向に対して１８０°を超える角度で折り込み、さらに、前記矯正具本体部との境界部近傍の第２折り込み部で、前記第１の折り込み部と前記第２の折り込み部との間の前記舌状片に対して１８０°以上の角度で折り込むことで、前記爪保持部を形成し、この状態で形状記憶熱処理を施すことを特徴とする陥入爪矯正具の製造方法である。【００１６】
また、第３の発明は、板状の矯正具本体部と、前記矯正具本体部の側部に形成される複数の爪保持部とを具備する陥入爪を矯正するための超弾性合金製の陥入爪矯正具の耐久性向上方法であって、Ｃｕ−Ａｌ−Ｍｎ系超弾性合金の素材である冷間加工板材を冷間圧延によって形成し、前記矯正具本体部の長手方向が前記冷間加工板材の加工方向に対して略垂直であり、前記矯正具本体部の長手方向に対して略垂直な舌状片の形成方向が前記冷間加工板材の加工方向と略一致するように陥入爪矯正具素材を一体で切り出し、前記舌状片を、先端部近傍の第１折り込み部で、前記舌状片の形成方向に対して１８０°を超える角度で折り込み、さらに、前記矯正具本体部との境界部近傍の第２折り込み部で、前記第１の折り込み部と前記第２の折り込み部との間の前記舌状片に対して１８０°以上の角度で折り込むことで、前記爪保持部を形成し、この状態で形状記憶熱処理を施すことを特徴とする陥入爪矯正具の耐久性と矯正力の向上方法である。【００１７】
第２、第３の発明によれば、長時間の使用状態に対しても耐久性に優れた陥入爪矯正具を得ることができる。
【発明の効果】
【００１８】
本発明によれば、繰り返しの変形応力が付与される環境下での使用を考慮した、耐久性に優れる陥入爪矯正具等を提供することができる。
【図面の簡単な説明】
【００１９】
【図１】陥入爪矯正具１を示す斜視図。
【図２】陥入爪矯正具１を示す裏面図。
【図３】図２のＡ−Ａ線断面図。
【図４】陥入爪矯正具１の装着状態を示す図。
【図５】陥入爪矯正具１の装着状態を示す図であり、図４のＢ−Ｂ線断面図。
【図６】冷間加工板１１に対する陥入爪矯正具素材１３の地取り方向を示す図。
【図７】陥入爪矯正具１の曲げ加工方法を示す図。
【図８】加工方向に対する応力歪み曲線を示す図。
【図９】陥入爪矯正具１の曲げ耐久性試験方法を示す図。
【図１０】陥入爪矯正具１の環境耐久性試験方法を示す図。
【図１１】陥入爪矯正具１ａ、１ｂを示す図。
【発明を実施するための形態】
【００２０】
以下、図面を参照しながら、本発明の実施形態について説明する。図１、図２は、陥入爪矯正具１を示す図であり、図１は裏面斜視図、図２は裏面図である。陥入爪矯正具１は、主に、平板状の矯正具本体３と、矯正具本体３の側部（長手方向側部）に形成される複数の爪保持部５から構成される。
【００２１】
矯正具本体３は、略矩形の板状部である。矯正具本体３は、その長手方向が陥入爪の幅方向に対応する。矯正具本体３の長手方向長さは、装着する爪のサイズにより適宜設定されるが、例えば、１２〜２０ｍｍ程度である。また、矯正具本体３の幅は、復元力および装着性等を考慮して、３〜５ｍｍ程度である。なお、矯正具本体３の形状は、完全な平板形状である場合が多いが、場合によっては、陥入爪の形状に合わせて、事前に矯正方向や矯正力を調整可能なように、形状を変更させても良い。例えば、陥入の程度が激しい場合には湾曲、屈曲部を形成すると、装着が容易になる場合がある。
【００２２】
矯正具本体３の長手方向における一方の側部には、爪保持部５が形成される。爪保持部５は、例えば、矯正具本体３の長手方向両端部近傍を含む複数箇所に形成される。
【００２３】
図３は図２のＡ−Ａ線断面図であり、爪保持部５の形状を示す図である。爪保持部５は、矯正具本体３の一方の側部から折り込み部７ｂで折り込まれ、さらに折り込み部７ａにより同一方向に折り込まれる。なお、爪保持部５の折り込み角度等についての詳細は後述する。
【００２４】
陥入爪矯正具１は、矯正具本体３および爪保持部５が一体で形成される。陥入爪矯正具１は、超弾性合金で製造されており、使用者の使用条件において、超弾性特性を有する。陥入爪矯正具１の材質としては、Ｃｕ−Ａｌ−Ｍｎ系超弾性合金が望ましい。この場合、Ａｌ：３〜１０ｗｔ％、Ｍｎ：５〜２０ｗｔ％、残部Ｃｕ（不可避元素含む）の三元系合金や、必要に応じて、その他のＮｉ、Ｃｏ、Ｆｅ、Ｔｉ、Ｖ、Ｃｒ、Ｓｉ、Ｎｂ、Ｍｏ、Ｗ、Ｓｎ、Ｓｂ、Ｍｇ、Ｐ、Ｂｅ、Ｚｒ、Ｚｎ、Ｂ、Ｃ、Ａｇ、ミッシュメタルの一種以上を０．００１〜１０ｗｔ％含有させてもよい。
【００２５】
超弾性効果を得るための条件は、Ｃｕ−Ａｌ−Ｍｎ系合金の状態図の高温側においてβ相単相（低温側ではβ＋α相二相組織）となる必要がある。Ａｌが３ｗｔ％未満では、β相が生成されない。また、Ａｌが１０ｗｔ％を超えると、合金の脆化を招く。このため、Ａｌは３〜１０ｗｔ％であることが望ましい。
【００２６】
また、Ｍｎは特に低温側におけるβ相を安定させ、また、冷間加工性を向上させる。Ｍｎが５ｗｔ％未満では、このような効果が薄く、また、２０ｗｔ％を超える過剰な添加は超弾性効果に悪影響を及ぼす。このため、Ｍｎは５〜２０ｗｔ％であることが望ましい。
【００２７】
また、その他の添加元素として、Ｎｉ、Ｃｏ、Ｆｅ、Ｓｎ、Ｓｂ、Ｂｅはマトリックスを強化する作用を有する。ＴｉはＮ、Ｏを固定して無害化する。Ｗ、Ｖ、Ｎｂ、Ｍｏ、Ｚｒは、硬さや耐摩耗性を改善する。Ｍｇは熱間加工性、靭性を向上させる。Ｐ、ミッシュメタルは脱酸剤として添加され、靭性を向上させる。Ｚｎは形状記憶温度を上昇させる。Ｂ、Ｃは粒界を強化して加工性、靭性を改善する。Ａｇは、冷間加工性を向上させる。以上のように、これらの元素の少なくとも１つ以上を０．００１から１０ｗｔ％の範囲で加えることにより、主に、加工性や、硬さや耐摩耗性、靭性などの特性を向上させることができ、添加量は上記の範囲であれば問題はない。
【００２８】
次に、陥入爪矯正具１の使用方法について説明する。図４は、陥入爪矯正具１の使用状態を示す図であり、図４（ａ）は陥入爪９を示す平面図、図４（ｂ）は陥入爪９に陥入爪矯正具１を装着した状態を示す平面図、図４（ｃ）は、陥入爪９に陥入爪矯正具１を装着した状態を示す正面拡大図である。
【００２９】
図４（ａ）に示すように、両側部が皮膚に巻きこんだ陥入爪９に対して、図４（ｂ）に示すように陥入爪矯正具１を装着する。この際、矯正具本体の長手方向が陥入爪９の幅方向に対応する。陥入爪矯正具１は、陥入爪９の上面側から被せられ、陥入爪９の先端部に爪保持部５が取り付けられる。すなわち、爪保持部５に爪先が挿入される。
【００３０】
図４（ｃ）に示すように、陥入爪９は、両側部が皮膚に巻きこむように大きく湾曲している。このため、陥入爪矯正具１の矯正具本体３は、陥入爪９の形状に沿って変形する。矯正具本体３は、使用温度において超弾性特性を有するため、装着前の形状（例えば平板状）に復元しようとする。また、陥入爪矯正具１は、その両端部近傍において陥入爪９を保持する。したがって、陥入爪矯正具１の復元力により、陥入爪９の形状が、装着前の矯正具本体３の形状に矯正される。
【００３１】
なお、陥入爪矯正具１は、装着した状態で継続して使用される。矯正に要する期間は、陥入爪９の形状や、その他条件によって異なるが、数週間から数か月を要する場合がある。すなわち、この間は、使用者は、陥入爪矯正具１を装着した状態で、日常生活を送ることとなる。
【００３２】
図５は図４のＢ−Ｂ線断面図である。前述の通り、爪保持部５の先端は、第１の折り込み部である折り込み部７ａにより折り込まれ、爪保持部５と矯正具本体３との境界部近傍は、第２の折り込み部である折り込み部７ｂで折り込まれる。
【００３３】
矯正具本体３が陥入爪９の上面に配置された状態で、陥入爪９の爪先側から爪保持部５の先端が爪の下部に差し込まれる。すなわち、爪先が、矯正具本体３と爪保持部５との間に挿入される。
【００３４】
この際、陥入爪矯正具１が爪先に確実に装着されるためには、爪保持部５の爪に対する保持力が重要である。すなわち、爪先が挿入された際に、爪保持部５は、爪先の挿入に伴い、矯正具本体３と爪保持部５との隙間が開く方向（図中矢印Ｃ方向）に弾性変形して爪先を保持する。したがって、より大きな保持力を得るためには、爪先に挿入するに際して、陥入爪９により大きな変形を付与することが望ましい。
【００３５】
一方、前述した通り、陥入爪矯正具１は、使用者が陥入爪の矯正を完了するまで長期間にわたって継続して使用されるものである。また、装着した状態で日常生活を送るため、例えば歩行時には、歩行に伴う指先の動作や靴等の形状変化に追従して、陥入爪矯正具１にも変形応力が付与される。この際、最も応力が集中しやすく、大きな変形応力を受ける部位は、特に爪保持部５の折り込み部７ａ、７ｂとなる。したがって、陥入爪矯正具１のより高い耐久性を得るためには、爪保持部５の折り込み部７ａ、７ｂの折り込み方向に対する耐久性を得る必要がある。以下、このような耐久性を得るための加工方法について説明する。
【００３６】
図６は、陥入爪矯正具１の素材である冷間加工板材１１を示す図である。冷間加工板材１１は、以下のように製造される。まず、所定成分に調整された金属を溶解し、インゴットを鋳造する。得られたインゴットは外部の酸化物等を除去するため表面を外削する。たとえば、表面を２．５ｍｍ程度外削する。
【００３７】
次に、７００℃〜９００℃で熱間鍛造を行い、５００℃〜７００℃において熱間圧延を施す。次に、得られた熱間圧延板を焼鈍後、数回冷間圧延する。ここで、１回の冷間圧延における圧延率は、熱間圧延直後の冷間圧延の場合と中間焼鈍後の冷間圧延の場合ともに、圧延率が６０％以下範囲で設定することができる。ここで、焼鈍後の圧延率の上限を６０％としたのは、これ以上の圧延率で圧延を行うと、圧延材の両端部に割れが生じる、いわゆるエッジクラックが生じ、板材の歩留まりが低下するためである。また、加工硬化により圧延性が低下するからである。たとえば本発明では、熱間圧延直後の焼鈍を行った上、冷間圧延中の中間焼鈍を繰り返して行うが、いずれの場合も、焼鈍後の圧延率はともに、４０％程度として、焼鈍と冷間圧延を繰り返して施して、冷間加工板材１１を得る。中間焼鈍は、通常４００〜７００℃で行うが、この理由は、４００℃より温度が低いと、焼鈍効果がなく、７００℃を超えると効果が飽和するからである。このため、この範囲で行えばほぼ十分な焼鈍効果が得られる。通常中間焼鈍の焼鈍時間は、１〜６０分の範囲で行う。本発明では、６００℃×１０分で行った。
【００３８】
次に、冷間加工板をスリッタ加工することで、必要な幅の条体として、プレス加工により陥入爪矯正具を加工する。スリッタ幅は、最終製品の幅等に応じて適宜設定される。例えば、具体的には最終製品の幅の整数倍にトリミング代を加えた値に設計されるが、最終製品の幅に両側のトリミング代を加えた寸法に設定しても良い。プレスにて打ち抜きおよび成形加工後、形状記憶熱処理を施す。形状記憶熱処理は、８００〜９５０℃×１〜３０分の範囲で行ない、これに続く、時効処理は、１００〜２００℃×１０〜６０分の範囲で行われる。この理由は、８００〜９５０℃の範囲を外れると、充分な超弾性効果が得られないためである。特に形状記憶熱処理温度が９５０℃を超えると、材料の結晶粒界の一部が局部溶融することもある。時効処理は、１００〜２００℃×１０〜６０分の範囲で行うことにより、変態温度を適切に制御することができる。この範囲を超えると、変態温度が適切に制御できない。本発明における形状記憶熱処理は、β単相領域である例えば９００℃×１０分の形状記憶熱処理（水冷）後、２００℃×１５分の時効処理（空冷）を施す。最後に、表面処理（バレル研磨、酸洗、必要に応じて塗装など）を施して製品が完成する。
【００３９】
図６（ａ）に示すように、前述した工程における冷間加工板材１１の長手方向（圧延方向）をＬ、幅方向をＷとする。この場合、陥入爪矯正具素材１３の地取り方向は、本体部素材１３ａ（矯正具本体３に対応）の長手方向が、幅方向（方向Ｗ）と略一致し、爪保持部素材１３ｂ（爪保持部５に対応）の形成方向が冷間加工板材の加工方向（方向Ｌ）と略一致する方向とする。すなわち、陥入爪矯正具１の矯正具本体３の長手方向が冷間加工板材１１の加工方向に対して略垂直（Ｗ方向）であり、爪保持部５の形成方向が冷間加工板材１１の加工方向と略一致（Ｌ方向）するように、冷間加工板材１１から陥入爪矯正具素材１３が一体で切り出されて加工される。
【００４０】
陥入爪矯正具素材１３の切り出し方向を上述のように規定した理由は以下の通りである。通常、冷間加工板材は、圧延方向および幅方向で異方性を示すことが多い。金属組織の結晶方向と加工性（すべり方向）との間に相関があるためである。また、これらの材料は、材料強度、残留歪み、繰り返し曲げなど、陥入爪矯正具において必要とされるいずれの材料特性においても、圧延方向との関係で、それぞれ異なる挙動を示す。そのため、その使用目的に応じて、板材の材料特性の異方性を配慮する必要があるだけではなく、繰り返し曲げ特性については、これまで検討された事例がほとんど見受けられない。したがって、このような冷間加工板材より製品素材を切り出す際には、板材の加工方向に対する製品の材料強度、残留歪み、繰り返し曲げ特性などの材料特性の異方性との関係を考慮する必要がある。ここで、繰り返し曲げ特性は、陥入爪矯正具の装着部（爪保持部）の破断寿命と関係し、さらに材料強度は製品の矯正力と関係する重要因子である。このため、これらのバランスをどのようにするかは、陥入爪矯正具の製品開発上の最も重要な課題である。なお、ここで、前述の材料特性の方向性については、後述する。
【００４１】
図７は、切出された陥入爪矯正具素材１３の加工工程を示す図である。なお、切出し〜最終曲げ加工までは、複数の金型によって同一プレス機で加工される。図７（ａ）に示すように、陥入爪矯正具素材１３は、本体部素材１３ａと、本体部素材１３ａの長手方向側部に形成される爪保持部素材１３ｂから構成される。すなわち、板状の本体部素材１３ａの長手方向に対して、略垂直な方向に向けて舌状片である爪保持部素材１３ｂが複数形成される。
【００４２】
図７（ｂ）および図７（ｃ）は、図７（ａ）のＤ−Ｄ線断面図であり、爪保持部素材１３ｂの加工工程を示す図である。まず、図７（ｂ）に示すように、爪保持部素材１３ｂの先端部近傍が折り込み部７ａで折り込まれる（図中矢印Ｅ方向）。この際、折り込み部７ａの折り込み角度は、１８０°を超えることが望ましい。すなわち、折り込み部７ａを境にして、それぞれの爪保持部素材面同士が互いに平行（すなわち１８０°折曲げ）となる折り込み角度よりも、さらに角度Ｆだけ大きく折り込むことが望ましい。角度Ｆとしては、望ましくは０°より大きく〜３０°程度以下である。すなわち、折り込み部７ａの折り込み角度は、１８０°より大きく２１０°程度以下であることが望ましい。２１０°を越えて折り曲げても、加工度が大きくなるだけで、折り曲げ効果はほとんど変わらないためである。
【００４３】
次に、図７（ｃ）に示すように、爪保持部素材１３ｂと本体部素材１３ａとの境界部近傍が折り込み部７ｂで折り込まれる（図中矢印Ｇ方向）。なお、折り込み部７ｂは、折り込み部７ａと同一方向に折り込まれる。この際、折り込み部７ｂの折り込み角度は、１８０°以上であることが望ましい。さらに、折り込み部７ｂを境にして、爪保持部素材１３ｂと本体部素材１３ａとが互いに平行（すなわち１８０°折曲げ）となる折り込み角度よりも、さらに角度Ｈだけ大きく折り込むことが望ましい。角度Ｈとしては、０〜３０°程度であり、望ましくは５〜２５°程度である。すなわち、折り込み部７ｂの折り込み角度は、１８５〜２０５°程度であることが望ましい。１８０°を超えて例えば１８５°以上の折り込み角度とすることで、爪保持部の爪保持力を高めることができる。２０５°を超える加工は、加工度が上がり、加工が困難で、折り込み部７ｂの折り込み角度としては、１８５〜２０５°程度であることが望ましい。
【００４４】
以上により、爪保持部５が形成される。なお、爪保持部５の形成方向とは、図７（ａ）における爪保持部素材１３ｂの形成方向である。爪保持部５が、折り込み部７ａ、７ｂで折込まれることにより形成され、それぞれの折り込み角度を前述のように設定することで、爪への挿入時および爪からの抜き時に、爪保持部５の先端部が爪に引っ掛かることがない。また、爪を挿入する部位の開口幅が小さくなり、爪挿入時により大きな変形が付与されるため、より強い保持力で爪を保持することができる。このため、装着時の矯正具のずれ等を抑えることができる。
【００４５】
なお、爪保持部をこのような形状として、爪の保持力を高めることで、装着時において、陥入爪矯正具１（爪保持部５）には、より大きな変形応力が加わることとなる。また、前述したとおり、陥入爪矯正具の装着時には、使用者の歩行などの指の動きに追従するため、爪保持部５は最も大きな繰り返し応力が付与される部位となる。したがって、前述した強い保持力を得ることで、陥入爪矯正具１（爪保持部５）は、より大きな繰り返し応力下で使用されることとなる。
【００４６】
しかしながら、本発明の陥入爪矯正具は、この最も大きな繰り返し応力が付与される方向、すなわち、爪保持部の形成方向を、最も耐久性の高い冷間加工板材における加工方向としたものである。したがって、爪保持部の爪挿入時の変形量を大きくし、より大きな応力下での長時間の使用に対しても、高い耐久性を得ることができる。
【実施例】
【００４７】
冷間加工の加工方向に対して、０°（加工方向と一致）、９０°（加工方向に垂直）、４５°（０°と９０°の間）について、応力−ひずみ特性を調査した。図８は、本発明における冷間加工板材の加工方向（Ｌ）に対する角度毎の応力−ひずみ曲線を示す図である。図中、０°は、冷間加工方向に沿って切り出した試験片を、切出し方向（加工方向）に対して評価したものであり、９０°は、冷間加工方向に略垂直（Ｗ方向）に切り出した試験片を、切出し方向（幅方向）に対して評価したものである。また、４５°は、その中間の斜め方向の試験片による評価である。【００４８】
用いた材料は、Ａｌ：８．１ｗｔ％、Ｍｎ：１０ｗｔ％、残部実質的にＣｕよりなる。なお、各成分はＪＩＳ  Ｈ  １０５５、ＪＩＳ  Ｈ  １０５７に準じて成分分析を行った。また、冷間圧延板材の製造条件は、まず、所定成分に調整された金属を溶解し、８５φ×０．３ｍのインゴットを鋳造し、得られたインゴットを外削により、８０φ程度とした。【００４９】
次に、７００℃〜９００℃で熱間鍛造を行い、インゴットから１５ｍｍ厚×５０ｍｍ幅×１ｍ長さの鍛造体を２本形成した。次に、５００℃〜７００℃において熱間圧延を施し、鍛造体を２ｍｍ厚×６０ｍｍ幅×６ｍ長さ程度の熱間圧延板を形成した。次に、得られた熱間圧延板を、加工率を４０％での冷間圧延と中間焼鈍（６００℃×１０分）を繰り返して施した。得られた冷間圧延板としては、０．２ｍｍ厚×６５ｍｍ幅×約５０ｍ長さ程度である。その後、形状記憶熱処理として、溶体化処理（９００℃×５分）を施した後、時効処理（１５０℃×２０分）を施した。【００５０】
（引っ張り試験）
得られた冷間圧延板材から引っ張り試験用の試験片をそれぞれの方向に切り出した。試験片は、０．２ｍｍ厚×１０ｍｍ幅×約１００ｍｍ長さになるように作成した。作成した試験片は、形状記憶熱処理を施した後に引張試験を行った。また、引張試験は、上記試験片をチャック間距離が５０ｍｍになるようにチャックで把持し、速度２ｍｍ／ｍｉｎで引っ張った。なお、材料特性は、温度に大きく依存するため、以下の説明においては、本発明の陥入爪矯正具の使用条件を考慮して、３７℃における特性について説明する。【００５１】
図８に示すように、同一材料であっても、冷間圧延板材の加工方向に対して、試験片の地取り方向によって機械的性質が異なる。表１には、図８より読み取った、各方向に対する応力および残留ひずみを示す。なお、実際の陥入爪矯正具の使用態様を考慮すると、ひずみは４％以下程度が使用領域といえる。したがって、以下は、２〜４％のひずみに対して説明する。【００５２】
【表１】
2011129435.tif 000003
【００５３】
表１に示すように、４５°における地取り方向は、応力が最も大きいが、残留ひずみが大きい。また、４５°は材料歩留りや製造工程を考慮すると、製造が困難となる。９０°（加工方向に垂直）は、０°（加工方向と一致）に対して、やや応力および残留ひずみが大きい。しかしながら、（４％ひずみ後の）残留ひずみは、いずれも０．４％以下であり、また、０°の試験結果と比較しても、０．１４％程度の差（４％ひずみ後）でほとんど差が認められない。したがって、応力−ひずみ特性においては、０°も９０°も大きな違いはないといえる。また、（８％ひずみ後の）残留ひずみは、４５°方向は、１％を越えており、残留ひずみが大きいが、０°、９０°方向ともに、残留ひずみは１％未満にとどまっている。【００５４】
なお、９０°方向の応力が０°方向の応力よりも高いため、例えば、本発明のように９０°方向を矯正具本体の長手方向とすることで、同一厚さであれば、０°方向のものよりも大きな矯正力を得ることができる。また、同一矯正力であれば、より板厚を薄くすることができ、このため使用者の装着感が向上する。また、４５°方向は矯正力を大きくできるが、残留ひずみが大きいため、残留ひずみの観点からは、本用途には最適な材料とはいえない。【００５５】
（繰り返し曲げ試験）
次に、爪保持部の折り曲げ部の繰り返し曲げに対する耐久性確認するため、繰り返し曲げ試験を行った。ここで、繰り返し曲げ試験（曲げ耐久性試験）は、０°、４５°、９０°の各板取り方向に、それぞれの方向の試験片について行った。図９は曲げ耐久性試験方法を示す図である。試験片は、前述した条件（最終厚さは０．２ｍｍ）の冷間圧延板材より、それぞれの方向が長手方向となるようにサンプルを切り出した。試験片としては、冷間圧延板材より、３０ｍｍ長さ、１０ｍｍ幅の試験片を切り出した。作成した試験片は、形状記憶熱処理を施した後に繰り返し曲げ試験を行った。【００５６】
図９（ａ）、図９（ｂ）に示すように、試験片１５を一対の治具１７で挟み込む。治具１７は鋼製であり試験片１５の略中央付近までを完全に挟み込んだ。この状態で、試験片１５の面方向（各治具１７方向）に９０°の繰り返し曲げ変形を付与した。試験片温度は、使用条件を考慮して３７℃とした。なお、試験片１５には、耐力以下である５０ＭＰａの張力（図面上方）を付与した状態で繰り返し曲げ試験を行った。結果を表２に示す。【００５７】
【表２】
2011129435.tif 000004
【００５８】
各方向における繰り返し曲げ試験は、それぞれ５回ずつ実施した。なお、曲げ回数は、一方向への曲げを１回とし、両方向への一往復の曲げ（図９（ａ）の左右両方向）は２回とした。破断回数とは、曲げ部で破断するまでの曲げ回数である。【００５９】
表２より、切出し方向が０°方向の試験片は、他の方向の試験片に対して約２倍以上の曲げ耐久性を有していることが分かった。すなわち、冷間圧延板材の加工方向と略一致する方向が、最も曲げ耐久性が良好であり耐久性に優れることが分かった。したがって、本発明のように、爪保持部を冷間圧延板材の加工方向と一致させることで、最も高い耐久性を得ることができる。【００６０】
（応力腐食試験）
次に、使用条件を考慮して、人工汗を用いた応力腐食試験を行った。応力腐食試験の試験液は、乳酸５０ｇ、塩化ナトリウム１００ｇを１ｌの水に溶かした溶液であり、ＪＩＳ  Ｂ  ７２８５に規定される耐食試験用の試験液を用いた。密閉容器内に、脱脂綿を配置し、脱脂綿が完全に湿潤となるように試験液を注ぎ、応力を付与した試験片を治具を介して脱脂綿上方に設置し、試験液雰囲気中に暴露した。試験温度は約３８℃とした。【００６１】
図１０は、応力腐食試験の試験片への応力の付与方法を示す図である。試験片は、前述した条件（最終厚さは０．２ｍｍ）の冷間圧延板材より、それぞれの試験片の長手方向が各地取り方向となるように試験片を切り出した。開口幅が１ｍｍになるように略平行（１８０°）にＵ字状に折曲げられた試験片に、形状記憶熱処理を施した後に応力腐食試験を行った。試験片１９の開口側から、開口幅（１ｍｍ）よりもやや厚い１．５ｍｍ厚さの板状の治具２１を挿入し、試験片１９を強制的に拡口させた。開口角度（図中Ｊ）は２５°とした。治具２１により拡口させた状態で、治具２１のみが試験液と接触するように治具２１を保持し、２週間後、応力腐食割れの発生を目視で評価した。その結果、いずれの地取り角度においても、応力腐食割れは発見されず、地取り角度による違いは発見されなかった。なお、陥入爪矯正具に対して、耐食性向上のためのポリエステルなどの樹脂被覆などの表面処理を行うと、耐食性を向上することができる。このため、陥入爪矯正具を装着した場合にける陥入爪矯正具の素材表面の腐食による変色を防ぐことができる。また、同時に、使用する樹脂に種々の顔料を混ぜることにより、ファッション性が豊かな陥入爪矯正具を得ることができる。【００６２】
以上説明したように、本発明の陥入爪矯正具によれば、陥入爪に対する矯正力を付与する矯正具本体部分が、圧延方向に対して略垂直な９０°方向となる。このため、陥入爪矯正具の矯正力を高くするとともに、残留ひずみを低めに設定できる。また、最も応力のかかる爪保持部が、最も耐久性に優れた冷間圧延板材の加工方向と略一致するため、長時間の繰り返し応力下での使用において、繰り返し曲げにより破断することなく、高い耐久性を得ることができる。その結果、陥入爪矯正具を装着中に判断するなどの不具合を回避できる。【００６３】
このため、爪保持部の爪保持力を強めることができ、陥入爪矯正具の耐久性が向上する。なお、このような耐久性向上効果は、実際に装着した陥入爪矯正具装着者においても確認することができた。【００６４】
以上、添付図を参照しながら、本発明の実施の形態を説明したが、本発明の技術的範囲は、前述した実施の形態に左右されない。当業者であれば、特許請求の範囲に記載された技術的思想の範疇内において各種の変更例または修正例に想到し得ることは明らかであり、それらについても当然に本発明の技術的範囲に属するものと了解される。【００６５】
たとえば、陥入爪矯正具１としては、完全にフラットな平板状の矯正具本体３を有する例を示したが、本発明はこれに限られない。たとえば、図１１に示すように、矯正具本体を、爪保持部の形成方向に対して略垂直な方向に（矯正具本体長手方向（面方向）に）湾曲するように形成してもよい。【００６６】
図１１（ａ）、（ｂ）は、爪保持部の折曲げ方向に所定の曲率で湾曲した矯正具本体３ａ、３ｂを有する陥入爪矯正具１ａ、１ｂを示す正面図である。矯正具本体３ａ、３ｂは、装着される陥入爪９の変形方向に沿って湾曲する。すなわち、矯正具本体３ａ、３ｂは、爪装着面を下面とした場合に、爪保持部が形成される端部に対し、中央部が上方に湾曲する形状となる。矯正具本体３ａ、３ｂの曲率は、装着される陥入爪９の変形（曲率）の程度に応じて設定される。【００６７】
このような場合においては、特に、陥入爪９の変形が著しく大きい場合に、矯正具に発生する矯正力が大きくなるため、矯正力を緩和して装着者の負担を緩和する必要があることから、たとえば矯正初期においては、陥入爪９を一定の曲率と仮定した場合において、陥入爪９の曲率よりもやや小さな曲率で湾曲した矯正具本体３ａを有する陥入爪矯正具１ａを陥入爪９に装着して使用する（図１１（ａ））。【００６８】
陥入爪９の矯正が進行すると、陥入爪矯正具１ａに代えて、矯正中の陥入爪９の曲率よりもやや小さな曲率を有し、更に陥入爪矯正具１ａより小さな曲率で湾曲する（図１１（ｂ））陥入爪矯正具１ｂを装着する。最後に、実施例で示したような、湾曲部を有さない平坦な矯正具本体３を有する陥入爪矯正具１を装着する。以上により陥入爪９の矯正を段階的に行うことができる。【００６９】
このように、通常は、湾曲を有さない平坦な矯正具本体を有する陥入爪矯正具を使用することが一般的であるが、湾曲した陥入爪矯正具を用いることで、陥入爪の形状に応じた矯正力を得ることができる。したがって、例えば、矯正初期において、大きな矯正力を与えることにより生じる使用者に対する違和感や痛みの発生を、軽減するよう調整することができる。なお、湾曲部を有する陥入爪矯正具は、上述したように複数段階で使い分ける必要はなく、また、矯正終了まで湾曲部を有する陥入爪矯正具を用いてもよい。すなわち、図１１（ａ）から図１１（ｃ）に進んでもよく、図１１（ｂ）の陥入爪矯正具１ｂを最初から最後まで使用してもよい。
【符号の説明】
【００７０】
１、１ａ、１ｂ………陥入爪矯正具
３、３ａ、３ｂ………矯正具本体
５………爪保持部
７ａ、７ｂ………折り込み部
９………陥入爪
１１………冷間加工板材
１３………陥入爪矯正具素材
１３ａ………本体部素材
１３ｂ………爪保持部素材
１５………試験片
１７………治具
１９………試験片
２１………治具
【図１】
2011129435.tif 000005
【図２】
2011129435.tif 000006
【図３】
2011129435.tif 000007
【図４】
2011129435.tif 000008
【図５】
2011129435.tif 000009
【図６】
2011129435.tif 000010
【図７】
2011129435.tif 000011
【図８】
2011129435.tif 000012
【図９】
2011129435.tif 000013
【図１０】
2011129435.tif 000014
【図１１】
2011129435.tif 000015
【手続補正書】
【提出日】平成23年9月30日(2011.9.30)
【手続補正１】
【補正対象書類名】特許請求の範囲
【補正対象項目名】全文
【補正方法】変更
【補正の内容】
【特許請求の範囲】
【請求項１】
陥入爪を矯正するための超弾性合金製の陥入爪矯正具であって、
板状の矯正具本体部と、
前記矯正具本体部の側部に形成される複数の爪保持部と、
を具備するＣｕ−Ａｌ−Ｍｎ系超弾性合金の冷間圧延板材を形状記憶熱処理した材料からなり、前記陥入爪矯正具は、前記矯正具本体部の長手方向が前記冷間圧延板材の圧延方向に対して略垂直の方向となり、さらに前記矯正具本体部の長手方向が矯正対象の陥入爪の幅方向に配置された状態で、前記爪保持部により陥入爪の先端を保持可能であることにより、前記矯正具本体部の長手方向が前記冷間圧延板材の圧延方向と略一致するように形成される場合と比較して、前記矯正具本体部による陥入爪の矯正力が優れ、前記爪保持部の形成方向が前記冷間圧延板材の圧延方向と略一致するように折込まれて形成されることにより、前記爪保持部が前記冷間圧延板材の圧延方向に対して略垂直に形成される場合と比較して、前記爪保持部の耐久性が優れることを特徴とする陥入爪矯正具。
【請求項２】
前記爪保持部は、前記矯正具本体部の長手方向に対して略垂直に形成された舌状片が、先端部近傍の第１の折り込み部で折り込まれ、さらに、前記矯正具本体部との境界部近傍の第２の折り込み部で折り込まれて形成され、
前記第２の折り込み部では、前記舌状片の形成方向に対して１８０°以上の角度で折り込まれ、
前記第１の折り込み部では、前記第１の折り込み部と前記第２の折り込み部との間の前記爪保持部に対して１８０°を超える角度で折り込まれることを特徴とする請求項１記載の陥入爪矯正具。
【請求項３】
陥入爪矯正具の素材であるＣｕ−Ａｌ−Ｍｎ系超弾性合金が、Ａｌ：３〜１０ｗｔ％、Ｍｎ：５〜２０ｗｔ％、残部Ｃｕと不可避的不純物を含む合金であることを特徴とする請求項１記載の陥入爪矯正具。
【請求項４】
陥入爪矯正具の素材であるＣｕ−Ａｌ−Ｍｎ系超弾性合金が、Ａｌ：３〜１０ｗｔ％、Ｍｎ：５〜２０ｗｔ％、さらにＮｉ、Ｃｏ、Ｆｅ、Ｔｉ、Ｖ、Ｃｒ、Ｓｉ、Ｎｂ、Ｍｏ、Ｗ、Ｓｎ、Ｓｂ、Ｍｇ、Ｐ、Ｂｅ、Ｚｒ、Ｚｎ、Ｂ、Ｃ、Ａｇ、ミッシュメタルの一種以上を０．００１〜１０ｗｔ％含み、残部Ｃｕと不可避的不純物からなる合金であることを特徴とする請求項１記載の陥入爪矯正具。
【請求項５】
（削除）
【請求項６】
前記矯正具本体部は、前記爪保持部の形成方向に対して略垂直な方向であって、前記矯正具本体部の面方向に湾曲していることを特徴とする請求項１に記載の陥入爪矯正具。
【請求項７】
前記陥入爪矯正具が耐食性向上のための表面処理を行ったものであることを特徴とする請求項１に記載の陥入爪矯正具。
【請求項８】
（削除）
【請求項９】
（削除）
【請求項１０】
板状の矯正具本体部と、
前記矯正具本体部の側部に形成される陥入爪の先端を保持する複数の爪保持部と、
を具備する陥入爪を矯正するためのＣｕ−Ａｌ−Ｍｎ系超弾性合金の冷間圧延板材を形状記憶熱処理した材料からなる陥入爪矯正具の矯正力と耐久性を向上させる向上方法において、
前記爪保持部は、前記矯正具本体部の長手方向に対して略垂直な方向に舌状片を折り込んで形成されたものであり、
前記陥入爪矯正具は、前記矯正具本体部の長手方向が前記冷間圧延板材の圧延方向に対して略垂直の方向となり、さらに矯正対象の陥入爪の幅方向に対して、前記矯正具本体部の長手方向が一致するように配置することにより、前記陥入爪矯正具の矯正力を向上させ、
前記爪保持部の形成方向が前記冷間圧延板材の圧延方向と略一致するように折込んで形成することで、前記爪保持部の耐久性を向上させることを特徴とする陥入爪矯正具の矯正力と耐久性を向上させる向上方法。
【請求項１１】
前記舌状片は、先端部近傍の第１の折り込み部で折り込まれ、さらに、前記矯正具本体部との境界部近傍の第２の折り込み部で折り込まれて形成され、さらに、前記舌状片を、前記第２の折り込み部で、前記舌状片の形成方向に対して１８０°以上の角度で折り込み、さらに、前記第１の折り込み部で、前記第１の折り込み部と前記第２の折り込み部との間の前記爪保持部に対して１８０°を超える角度で折り込んで形成することを特徴とする請求項１０記載の陥入爪矯正具の矯正力と耐久性を向上させる向上方法。
【手続補正書】
【提出日】平成24年6月1日(2012.6.1)
【手続補正１】
【補正対象書類名】特許請求の範囲
【補正対象項目名】全文
【補正方法】変更
【補正の内容】
【特許請求の範囲】
【請求項１】
板状の矯正具本体部と、
前記矯正具本体部の側部に形成される陥入爪の先端を保持する複数の爪保持部と、を具備し、Ｃｕ−Ａｌ−Ｍｎ系超弾性合金の冷間圧延板材を形状記憶熱処理した材料からなる陥入爪を矯正するための陥入爪矯正具の耐久性の向上方法であって、
前記爪保持部は、前記矯正具本体部の長手方向に対して略垂直に形成された舌状片が、先端部近傍の第１の折り込み部で折り込まれ、さらに、前記矯正具本体部との境界部近傍の第２の折り込み部で折り込まれて形成され、
前記爪保持部の形成方向が前記冷間圧延板材の圧延方向と略一致するように前記爪保持部を折込んで形成することで、前記爪保持部の耐久性を向上させることを特徴とする陥入爪矯正具の耐久性の向上方法。
【請求項２】
前記舌状片を、前記第２の折り込み部で、前記舌状片の形成方向に対して１８０°以上の角度で折り込み、さらに、前記第１の折り込み部で、前記第１の折り込み部と前記第２の折り込み部との間の前記爪保持部に対して１８０°を超える角度で折り込んで形成することを特徴とする請求項１記載の陥入爪矯正具の耐久性の向上方法。
【請求項３】
陥入爪を矯正するための超弾性合金製の陥入爪矯正具であって、
板状の矯正具本体部と、
前記矯正具本体部の側部に形成される複数の爪保持部と、
を具備するＣｕ−Ａｌ−Ｍｎ系超弾性合金の冷間圧延板材を形状記憶熱処理した材料からなり、
前記爪保持部は、前記爪保持部により陥入爪の先端を保持することが可能であるように折りこまれて形成され、
前記爪保持部の形成方向が前記冷間圧延板材の圧延方向と略一致するように折込まれて形成されることにより、前記爪保持部が前記冷間圧延板材の圧延方向に対して略垂直または、４５°方向に形成される場合と比較して、前記爪保持部の試験温度３７℃での９０°繰り返し曲げ試験における耐久性が優れることを特徴とする陥入爪矯正具。
【請求項４】
前記爪保持部の形成方向を、前記冷間圧延板材の圧延方向に対して、略垂直な方向または４５°方向とした場合に対し、前記爪保持部の形成方向を、前記冷間圧延板材の圧延方向と略一致させることで、前記爪保持部の３７℃での９０°繰り返し曲げ試験における破断回数が少なくとも２倍以上優れることを特徴とする請求項３記載の陥入爪矯正具。
【請求項５】
前記爪保持部の形成方向を前記冷間圧延板材の圧延方向に対して略垂直な方向または４５°の方向とした場合と、前記爪保持部の形成方向を前記冷間圧延板材の圧延方向と略一致させる場合とで、前記爪保持部の人工汗を用いたＪＩＳ  Ｂ  ７２８５に準拠した試験温度３７°での耐応力腐食割れ性試験の結果が、ほぼ同等であることを特徴とする請求項３または請求項４に記載の陥入爪矯正具。
【請求項６】
前記爪保持部は、前記矯正具本体部の長手方向に対して略垂直に形成された舌状片が、先端部近傍の第１の折り込み部で折り込まれ、さらに、前記矯正具本体部との境界部近傍の第２の折り込み部で折り込まれて形成され、
前記第２の折り込み部では、前記舌状片の形成方向に対して１８０°以上の角度で折り込まれ、
前記第１の折り込み部では、前記第１の折り込み部と前記第２の折り込み部との間の前記爪保持部に対して１８０°を超える角度で折り込まれることを特徴とする請求項３から請求項５のいずれかに記載の陥入爪矯正具。
【請求項７】
前記矯正具本体部は、前記爪保持部の形成方向に対して略垂直な方向であって、前記矯正具本体部の面方向に湾曲していることを特徴とする請求項３から請求項６のいずれかに記載の陥入爪矯正具。
【請求項８】
前記陥入爪矯正具が耐食性向上のための表面処理を行ったものであることを特徴とする請求項３から請求項７のいずれかに記載の陥入爪矯正具。
【請求項９】
陥入爪矯正具の素材であるＣｕ−Ａｌ−Ｍｎ系超弾性合金が、Ａｌ：３〜１０ｗｔ％、Ｍｎ：５〜２０ｗｔ％、残部Ｃｕと不可避的不純物を含む合金であることを特徴とする請求項３から請求項８のいずれかに記載の陥入爪矯正具。
【請求項１０】
陥入爪矯正具の素材であるＣｕ−Ａｌ−Ｍｎ系超弾性合金が、Ａｌ：３〜１０ｗｔ％、Ｍｎ：５〜２０ｗｔ％、さらにＮｉ、Ｃｏ、Ｆｅ、Ｔｉ、Ｖ、Ｃｒ、Ｓｉ、Ｎｂ、Ｍｏ、Ｗ、Ｓｎ、Ｓｂ、Ｍｇ、Ｐ、Ｂｅ、Ｚｒ、Ｚｎ、Ｂ、Ｃ、Ａｇ、ミッシュメタルの一種以上を０．００１〜１０ｗｔ％含み、残部Ｃｕと不可避的不純物からなる合金であることを特徴とする請求項３から請求項９のいずれかに記載の陥入爪矯正具。
【手続補正３】
【補正対象書類名】明細書
【補正対象項目名】００１１
【補正方法】変更
【補正の内容】
【００１１】
前述した目的を達するために第１の発明は、板状の矯正具本体部と、前記矯正具本体部の側部に形成される陥入爪の先端を保持する複数の爪保持部と、を具備し、Ｃｕ−Ａｌ−Ｍｎ系超弾性合金の冷間圧延板材を形状記憶熱処理した材料からなる陥入爪を矯正するための陥入爪矯正具の耐久性の向上方法であって、前記爪保持部は、前記矯正具本体部の長手方向に対して略垂直に形成された舌状片が、先端部近傍の第１の折り込み部で折り込まれ、さらに、前記矯正具本体部との境界部近傍の第２の折り込み部で折り込まれて形成され、前記爪保持部の形成方向が前記冷間圧延板材の圧延方向と略一致するように折込んで形成することで、前記爪保持部の耐久性を向上させることを特徴とする陥入爪矯正具の耐久性の向上方法である。ここで、形状記憶熱処理（記憶熱処理）とは、対象となる超弾性合金に、形状記憶特性又は超弾性特性を付与するための熱処理を言うが、本発明においては超弾性特性を付与する熱処理を言う。
前記舌状片を、前記第２の折り込み部で、前記舌状片の形成方向に対して１８０°以上の角度で折り込み、さらに、前記第１の折り込み部で、前記第１の折り込み部と前記第２の折り込み部との間の前記爪保持部に対して１８０°を超える角度で折り込んで形成することが望ましい。
【手続補正４】
【補正対象書類名】明細書
【補正対象項目名】００１５
【補正方法】削除
【補正の内容】
【手続補正５】
【補正対象書類名】明細書
【補正対象項目名】００１６
【補正方法】変更
【補正の内容】
【００１６】
また、第２の発明は、陥入爪を矯正するための超弾性合金製の陥入爪矯正具であって、板状の矯正具本体部と、前記矯正具本体部の側部に形成される複数の爪保持部と、を具備するＣｕ−Ａｌ−Ｍｎ系超弾性合金の冷間圧延板材を形状記憶熱処理した材料からなり、前記爪保持部は、前記爪保持部により陥入爪の先端を保持することが可能であるように折りこまれて形成され、前記爪保持部の形成方向が前記冷間圧延板材の圧延方向と略一致するように折込まれて形成されることにより、前記爪保持部が前記冷間圧延板材の圧延方向に対して略垂直または、４５°方向に形成される場合と比較して、前記爪保持部の試験温度３７℃での９０°繰り返し曲げ試験における耐久性が優れることを特徴とする陥入爪矯正具である。
前記爪保持部の形成方向を、前記冷間圧延板材の圧延方向に対して、略垂直な方向または４５°方向とした場合に対し、前記爪保持部の形成方向を、前記冷間圧延板材の圧延方向と略一致させることで、前記爪保持部の３７℃での９０°繰り返し曲げ試験における破断階数が少なくとも２倍以上優れることが望ましい。また、前記爪保持部の形成方向を前記冷間圧延板材の圧延方向に対して略垂直な方向または４５°の方向とした場合と、前記爪保持部の形成方向を前記冷間圧延板材の圧延方向と略一致させる場合とで、前記爪保持部の人工汗を用いたＪＩＳ  Ｂ  ７２８５に準拠した試験温度３７°での耐応力腐食割れ性試験の結果が、ほぼ同等であることが望ましい。
また、陥入爪用矯正具の素材であるＣｕ−Ａｌ−Ｍｎ系超弾性合金が、Ａｌ：３〜１０ｗｔ％、Ｍｎ：５〜２０ｗｔ％、残部Ｃｕと不可避的不純物を含む合金であってもよく、陥入爪用矯正具の素材であるＣｕ−Ａｌ−Ｍｎ系超弾性合金が、Ａｌ：３〜１０ｗｔ％、Ｍｎ：５〜２０ｗｔ％、さらにＮｉ、Ｃｏ、Ｆｅ、Ｔｉ、Ｖ、Ｃｒ、Ｓｉ、Ｎｂ、Ｍｏ、Ｗ、Ｓｎ、Ｓｂ、Ｍｇ、Ｐ、Ｂｅ、Ｚｒ、Ｚｎ、Ｂ、Ｃ、Ａｇ、ミッシュメタルの一種以上を０．００１〜１０ｗｔ％含み、残部Ｃｕと不可避的不純物からなる合金であってもよい。このように規定した合金組成の材料を用いれば、確実に耐久性の高い陥入爪矯正具を得ることができる。
【手続補正書】
【提出日】平成24年9月6日(2012.9.6)
【手続補正１】
【補正対象書類名】特許請求の範囲
【補正対象項目名】全文
【補正方法】変更
【補正の内容】
【特許請求の範囲】
【請求項１】
板状の矯正具本体部と、
前記矯正具本体部の長手方向の側部から延出して形成される陥入爪の先端を保持する複数の舌状片を折り込んで形成した爪保持部と、を具備し、Ｃｕ−Ａｌ−Ｍｎ系超弾性合金の冷間圧延板材を形状記憶熱処理した材料からなる陥入爪矯正具の耐久性の向上方法であって、
前記爪保持部は、前記冷間圧延板材の圧延方向と略一致させて舌状片を陥入爪の先端を保持することが可能なように折込んで形成することで、前記爪保持部の繰り返しの応力付加に対する耐久性を向上させることを特徴とする陥入爪矯正具の爪保持部の繰り返しの応力付加に対する耐久性の向上方法。
【請求項２】
前記爪保持部の形成方向を、前記冷間圧延板材の圧延方向に対して略垂直な方向とする場合と比較して、前記爪保持部の３７℃で９０°繰り返し曲げ試験における破断回数の平均値を少なくとも２倍以上に向上させることを特徴とする請求項１記載の陥入爪矯正具の爪保持部の繰り返しの応力付加に対する耐久性の向上方法。
【請求項３】
前記矯正具本体部の長手方向に対して、前記爪保持部を略垂直に形成し、矯正具本体の矯正力を作用させる方向を圧延方向に対して略垂直な方向とすることで、矯正具本体の矯正力を作用させる方向を圧延方向に対して略平行な方向とした場合と比較して、前記爪保持部の耐久性だけでなく、前記矯正具本体部の矯正力も同時に向上させることを特徴とする請求項１または請求項２に記載の陥入爪矯正具の爪保持部の繰り返しの応力付加に対する耐久性の向上方法。
【請求項４】
前記舌状片は、舌状片先端部近傍の第１の折り込み部で１８０°を超える角度で折り込まれ、さらに、前記矯正具本体部との境界部近傍の第２の折り込み部で１８０°を超える角度で折り込まれることにより、少なくとも爪保持部の耐久性の他、爪保持部の爪保持力を向上させたものであることを特徴とする請求項１から請求項３のいずれかに記載の陥入爪矯正具の爪保持部の繰り返しの応力付加に対する耐久性の向上方法。
【請求項５】
板状の矯正具本体部と、
前記矯正具本体部の長手方向の側部から延出して形成される陥入爪の先端を保持する複数の舌状片を折り込んで形成した爪保持部と、
を具備するＣｕ−Ａｌ−Ｍｎ系超弾性合金の冷間圧延板材を形状記憶熱処理した材料からなり、
前記爪保持部は、前記冷間圧延板材の圧延方向と略一致させて舌状片を陥入爪の先端を保持することが可能なように折込んで形成されたもので、前記舌状片は、舌状片先端部近傍の第１の折り込み部で折り込まれ、さらに、前記矯正具本体部との境界部近傍の第２の折り込み部で１８０°を超える角度で折り込まれることを特徴とする爪保持部の繰り返しの応力付加に対する耐久性に優れる陥入爪矯正具。
【請求項６】
前記爪保持部の形成方向を、前記冷間圧延板材の圧延方向に対して、略垂直な方向または４５°方向とした場合に対し、前記爪保持部の形成方向を、前記冷間圧延板材の圧延方向と略一致させることで、前記爪保持部の３７℃での９０°繰り返し曲げ試験における破断回数が少なくとも２倍以上優れることを特徴とする請求項５記載の爪保持部の繰り返しの応力付加に対する耐久性に優れる陥入爪矯正具。
【請求項７】
前記爪保持部の形成方向を前記冷間圧延板材の圧延方向に対して略垂直な方向または４５°の方向とした場合と、前記爪保持部の形成方向を前記冷間圧延板材の圧延方向と略一致させる場合とで、前記爪保持部の人工汗を用いたＪＩＳ  Ｂ  ７２８５に準拠した試験温度３７°での耐応力腐食割れ性試験の結果が、ほぼ同等であることを特徴とする請求項５または請求項６に記載の爪保持部の繰り返しの応力付加に対する耐久性に優れる陥入爪矯正具。
【請求項８】
前記矯正具本体部は、前記爪保持部の形成方向に対して略垂直な方向であって、前記矯正具本体部の面方向に湾曲していることを特徴とする請求項５から請求項７のいずれかに記載の爪保持部の繰り返しの応力付加に対する耐久性に優れる陥入爪矯正具。
【請求項９】
前記陥入爪矯正具が耐食性向上のための表面処理を行ったものであることを特徴とする請求項５から請求項８のいずれかに記載の爪保持部の繰り返しの応力付加に対する耐久性に優れる陥入爪矯正具。
【手続補正３】
【補正対象書類名】明細書
【補正対象項目名】００１１
【補正方法】変更
【補正の内容】
【００１１】
前述した目的を達するために第１の発明は、板状の矯正具本体部と、前記矯正具本体部の長手方向の側部から延出して形成される陥入爪の先端を保持する複数の舌状片を折り込んで形成した爪保持部と、を具備し、Ｃｕ−Ａｌ−Ｍｎ系超弾性合金の冷間圧延板材を形状記憶熱処理した材料からなる陥入爪矯正具の耐久性の向上方法であって、前記爪保持部は、前記冷間圧延板材の圧延方向と略一致させて舌状片を陥入爪の先端を保持することが可能なように折込んで形成することで、前記爪保持部の繰り返しの応力付加に対する耐久性を向上させることを特徴とする陥入爪矯正具の爪保持部の繰り返しの応力付加に対する耐久性の向上方法である。ここで、形状記憶熱処理（記憶熱処理）とは、対象となる超弾性合金に、形状記憶特性又は超弾性特性を付与するための熱処理を言うが、本発明においては超弾性特性を付与する熱処理を言う。
前記爪保持部の形成方向を、前記冷間圧延材の圧延方向に対して略垂直な方向とする場合と比較して、前記爪保持部の３７℃で９０°繰り返し曲げ試験における破断回数の平均値を少なくとも２倍以上に向上させることが望ましい。
前記矯正具本体部の長手方向に対して、前記爪保持部を略垂直に形成し、矯正具本体の矯正力を作用させる方向を圧延方向に対して略垂直な方向とすることで、矯正具本体の矯正力を作用させる方向を圧延方向に対して略平行な方向とした場合と比較して、前記爪保持部の耐久性だけでなく、前記矯正具本体部の矯正力も同時に向上させることが望ましい。
前記舌状片は、舌状片先端部近傍の第１の折り込み部で１８０°を超える角度で折り込まれ、さらに、前記矯正具本体部との境界部近傍の第２の折り込み部で１８０°を超える角度で折り込まれることにより、少なくとも爪保持部の耐久性の他、爪保持部の爪保持力を向上させたものであることが望ましい。
【手続補正４】
【補正対象書類名】明細書
【補正対象項目名】００１２
【補正方法】削除
【補正の内容】
【手続補正５】
【補正対象書類名】明細書
【補正対象項目名】００１３
【補正方法】変更
【補正の内容】
【００１３】
第１の発明によれば、陥入爪に装着された状態で長時間使用しても、爪に対する装着性が維持され、耐久性に優れた陥入爪矯正具を得ることができる。耐応力腐食割れ性に関しても問題の無いものが得られる。また、陥入爪の程度がひどい場合には、前記陥入爪矯正具の本体部が陥入爪の湾曲方向の面方向に湾曲させることで、陥入爪矯正具を装着しやすくなり、使用しやすい。さらに、前記陥入爪矯正具を、耐食性向上のための表面処理を行うことにより、陥入爪矯正具の耐食性を向上させることができる。
【手続補正６】
【補正対象書類名】明細書
【補正対象項目名】００１６
【補正方法】変更
【補正の内容】
【００１６】
また、第２の発明は、板状の矯正具本体部と、前記矯正具本体部の長手方向の側部から延出して形成される陥入爪の先端を保持する複数の舌状片を折り込んで形成した爪保持部と、を具備するＣｕ−Ａｌ−Ｍｎ系超弾性合金の冷間圧延板材を形状記憶熱処理した材料からなり、前記爪保持部は、前記冷間圧延板材の圧延方向と略一致させて舌状片を陥入爪の先端を保持することが可能なように折込んで形成されたもので、前記舌状片は、舌状片先端部近傍の第１の折り込み部で折り込まれ、さらに、前記矯正具本体部との境界部近傍の第２の折り込み部で１８０°を超える角度で折り込まれることを特徴とする爪保持部の繰り返しの応力付加に対する耐久性に優れる陥入爪矯正具である。
前記爪保持部の形成方向を、前記冷間圧延板材の圧延方向に対して、略垂直な方向または４５°方向とした場合に対し、前記爪保持部の形成方向を、前記冷間圧延板材の圧延方向と略一致させることで、前記爪保持部の３７℃での９０°繰り返し曲げ試験における破断回数が少なくとも２倍以上優れることが望ましい。
前記爪保持部の形成方向を前記冷間圧延板材の圧延方向に対して略垂直な方向または４５°の方向とした場合と、前記爪保持部の形成方向を前記冷間圧延板材の圧延方向と略一致させる場合とで、前記爪保持部の人工汗を用いたＪＩＳ  Ｂ  ７２８５に準拠した試験温度３７°での耐応力腐食割れ性試験の結果が、ほぼ同等であることが望ましい。
前記陥入爪矯正具が耐食性向上のための表面処理を行ったものであることが望ましい。
前記矯正具本体部は、前記爪保持部の形成方向に対して略垂直な方向であって、前記矯正具本体部の面方向に湾曲していることが望ましい。
【手続補正７】
【補正対象書類名】明細書
【補正対象項目名】００１７
【補正方法】変更
【補正の内容】
【００１７】
第２の発明によれば、長時間の使用状態に対しても耐久性に優れた陥入爪矯正具を得ることができる。

【国際調査報告】
2011129435.tif 000016
2011129435.tif 000017
2011129435.tif 000018
2011129435.tif 000019